(57)【特許請求の範囲】
【請求項１】
計量槽本体及びその底部開口を水密性を保持した状態で閉じることが可能な開閉自在の底蓋からなる計量槽と、該計量槽内に投入された水、水浸細骨材及び湿潤細骨材の質量を計測する質量計測手段とを備え、前記計量槽本体の内部空間を水浸細骨材収容スペースと湿潤細骨材収容スペースとに分割するとともに、前記水浸細骨材収容スペースをさらに骨材別スペースに分割し、該骨材別スペース内に収容された水浸細骨材の各容積を計測する容積計測手段を備えたことを特徴とする細骨材及び水の計量装置。
【請求項２】
前記計量槽本体内を所定の仕切板で鉛直に仕切ることで、前記水浸細骨材収容スペース及び前記湿潤細骨材収容スペースを形成するとともに、前記水浸細骨材収容スペース内を所定の仕切板で鉛直に仕切ることで、前記骨材別スペースを形成した請求項１記載の細骨材及び水の計量装置。
【発明の詳細な説明】
【０００１】
【発明の属する技術分野】
本発明は、細骨材及び水の計量装置に関する。
【０００２】
【従来の技術】
コンクリートを現場配合する際、水量がコンクリート強度等に大きな影響を及ぼすため、練混ぜ時に十分管理する必要があるが、配合材料である骨材は、その貯蔵状況や気候条件等によって含水状態が異なり、湿潤状態の骨材を用いるとコンクリート中の水量が骨材の表面水の量だけ増加し、乾燥状態の骨材を用いるとコンクリート中の水量は有効吸水量だけ減少する。
【０００３】
そのため、骨材の乾湿程度に応じて練混ぜ時の水量を補正し示方配合通りのコンクリートを製造することが、コンクリートの品質を維持する上できわめて重要な事項となる。
【０００４】
ここで、湿潤状態における表面水の水量（細骨材の表面に付着している水量）を表乾状態（表面乾燥飽水状態）の細骨材の質量で除した比率を表面水率と呼んでいるが、貯蔵されている骨材、特に細骨材は一般に濡れていることが多いため、かかる表面水率を骨材の乾湿程度の指標として予め測定し、その測定値に基づいて練混ぜ水量を調整するのが一般的である。
【０００５】
そして、このような表面水率の測定は、従来、細骨材が貯蔵されたストックビンと呼ばれる貯蔵容器から少量の試料を採取してその質量及び絶乾状態での質量を計測し、次いで、これらの計測値と予め測定された表乾状態の吸水率とを用いて算出していた。
【０００６】
【発明が解決しようとする課題】
しかしながら、このような測定方法では、絶乾状態の質量を計測するのにバーナー等による加熱作業が必要となるため、経済性や時間の面で非現実的であるという問題を生じていた。
【０００７】
また、このような問題を補うべく、練混ぜ状況をオペレータが目視で確認したり、ミキサの負荷電流を参考にすることによって練混ぜ水量の調整を行うといった方法を採用することがあるが、かかる方法自体が精度の低いものであり、結局、強度面で２０％近い大きな安全率を見込まざるを得なくなり、不経済な配合となるという問題も生じていた。
【０００８】
本発明は、上述した事情を考慮してなされたもので、細骨材及び水の質量を効率よくしかも所定の精度で計測することが可能な細骨材及び水の計量装置を提供することを目的とする。
【０００９】
【課題を解決するための手段】
上記目的を達成するため、本発明に係る細骨材及び水の計量装置は請求項１に記載したように、計量槽本体及びその底部開口を水密性を保持した状態で閉じることが可能な開閉自在の底蓋からなる計量槽と、該計量槽内に投入された水、水浸細骨材及び湿潤細骨材の質量を計測する質量計測手段とを備え、前記計量槽本体の内部空間を水浸細骨材収容スペースと湿潤細骨材収容スペースとに分割するとともに、前記水浸細骨材収容スペースをさらに骨材別スペースに分割し、該骨材別スペース内に収容された水浸細骨材の各容積を計測する容積計測手段を備えたものである。
また、本発明に係る細骨材及び水の計量装置は、前記計量槽本体内を所定の仕切板で鉛直に仕切ることで、前記水浸細骨材収容スペース及び前記湿潤細骨材収容スペースを形成するとともに、前記水浸細骨材収容スペース内を所定の仕切板で鉛直に仕切ることで、前記骨材別スペースを形成したものである。
【００１０】
本発明に係る細骨材及び水の計量装置においては、まず、計量槽本体の底部開口を底蓋で閉じて水密性を保持し、次いで、計量すべき第１の細骨材の一部及び水を水浸細骨材収容スペースに分割形成された第１の骨材別スペースに投入し、第１の水浸細骨材とする。
【００１１】
この場合、気泡の混入を防止するため、水を先行投入しておくのが望ましい。第１の細骨材のうち、どの程度の割合を第１の水浸細骨材として計量するかは、精度と効率との兼ね合いで適宜決定すればよい。
【００１２】
次に、第１の骨材別スペースに収容された第１の水浸細骨材の質量Ｍf1と容積Ｖf1とを質量計測手段と容積計測手段とでそれぞれ計測する。
【００１３】
質量計測手段は、例えばロードセルで構成しておき、第１の水浸細骨材が投入された状態の計量槽全体の質量から計量槽だけの質量を差し引くことで第１の水浸細骨材だけの質量を計測することができる。
【００１４】
容積計測手段は、例えば、電極式変位センサーを用いることができる。
【００１５】
ここで、投入する水については、第１の骨材別スペースに先行投入してその質量を質量計測手段で計測するか、投入前に別途計測するかし、いずれにしても水だけの質量ＭwI1を計測しておく。
【００１６】
次に、ρs1を第１の細骨材の表乾状態における密度、ρwを水の密度として、以下の２式、すなわち、
Ｍs1＋Ｍw1＝Ｍf1            （１）
Ｍs1／ρs1＋Ｍw1／ρw＝Ｖf1   （２）
を解くことによって、第１の細骨材の表乾状態における質量Ｍs1及び水の質量Ｍw1を求める。
【００１７】
次に、ＭwI1を用いて、次式、
Ｍsw1＝Ｍf1―ＭwI1          （３）
で湿潤状態における第１の細骨材の質量Ｍsw1を求め、次いで該Ｍsw1を、次式、
（Ｍsw1―Ｍs1）／Ｍs1      （４）
に代入して第１の細骨材の表面水率を算出する。
【００１８】
以下、第ｉの細骨材(i=1,2,3・・・・・N)に対しても、上述の手順を繰り返して第ｉの骨材別スペースにそれぞれ累加投入することによって、第ｉの細骨材の表乾状態における質量Ｍsi(i=1,2,3・・・・・N)、第ｉの細骨材とともに水浸細骨材として投入された水の質量Ｍwi(i=1,2,3・・・・・N)及び第ｉの細骨材の表面水率(i=1,2,3・・・・・N)をそれぞれ求める。
【００１９】
なお、第ｉの細骨材(i=1,2,3・・・・・N)は、累加的に第ｉの骨材別スペースにそれぞれ投入していくため、（１）式におけるＭfiは、実測値からそれまでの累積質量を差し引く必要がある。同様に、（３）式におけるＭfiも、実測値からそれまでの累積質量を差し引き、水についてもそのときに補充されるような場合には、ＭwIiを差し引く必要がある。
【００２０】
一方、このようにして第ｉの細骨材の表面水率(i=1,2,3・・・・・N)が求められたならば、かかる表面水率を用いて水量補正しながら、残りの細骨材を湿潤細骨材収容スペースに投入して計量する。すなわち、まず、第１の細骨材のうち、水浸細骨材として計量しなかった残りの分を湿潤細骨材収容スペースに累加投入（水浸細骨材は入れたままの状態）してその質量を計測し、上述した表面水率を用いて表乾状態における質量と水の質量に分けて計量する。
【００２１】
次に、第２の細骨材のうち、水浸細骨材として計量しなかった残りの分を湿潤細骨材収容スペースにさらに累加投入してその質量を計測し、上述した表面水率を用いて表乾状態における質量と水の質量に分けて計量する。
【００２２】
以下、上述の手順を繰り返すことで、第ｉの細骨材(i=1,2,3・・・・・N)の表乾状態における質量と水とをそれぞれ計量する。
【００２３】
なお、湿潤細骨材を投入して質量を計測する場合、それまでの累積質量を差し引く必要があることは言うまでもない。
【００２４】
このように複数の細骨材を水浸方式によって個別に計量するとともに、それぞれの水浸計量で得られた細骨材ごとの表面水率を用いて残りの細骨材をそれぞれ水量補正しつつ計量することで、複数の細骨材及び水の質量を効率よく計測することが可能となる。
【００２５】
しかも、水浸細骨材収容スペースを複数の細骨材が水浸細骨材として投入される骨材別スペースとして分割するようにしたので、各骨材別スペースは相対的に深くなり、水浸細骨材の水位を計測する際の精度を向上させることが可能となる。
【００２６】
また、本発明においては、細骨材の表面水は、湿潤状態のばらつきが考慮された状態で水の質量Ｍwi(i=1,2,3・・・・・N)の一部として間接的に算出されるとともに、細骨材の質量は、表乾状態のときの質量Ｍsi(i=1,2,3・・・・・N)として把握される。すなわち、細骨材や水の質量が示方配合と同等の条件で把握されることとなるので、湿潤状態が異なる細骨材、特に、湿潤状態が異なりやすい種類の異なる複数の細骨材を用いても、示方配合通りの水量でコンクリートを製造することが可能となる。
【００２７】
なお、上述したように、水浸方式による計量を各細骨材に関して全て終えてから、次に、残りの細骨材を計量するようにしたが、水浸方式による計量及び残りの分の計量を各細骨材ごとに行うようにしてもかまわない。
【００２８】
いずれにしろ、計量終了後は、計量すべき複数の細骨材が骨材別スペースには水浸細骨材として、湿潤細骨材収納スペースには、湿潤状態の細骨材として収容されることとなるので、この状態で底蓋を開いて下方に設置した混練ミキサー内に投入し、他のコンクリート材料とともに混練すればよい。
【００２９】
複数の細骨材は、密度が互いに異なるものや粒度が互いに異なるものを複数使う場合が想定される。特に、粒度が互いに異なる複数の骨材を適当な割合で混ぜ合わせることによって、所望の粒度をもつ細骨材をあらたに作り出すことがコンクリートの配合上、重要となることが多い。
【００３０】
なお、本発明で複数の細骨材と言うときは、密度や粒度が互いに異なるものをはじめ、産地、強度、ヤング係数、耐久性、天然骨材か人工骨材か副産骨材かあるいは天然骨材でも海砂か山砂かという産出状況その他骨材に関する分類指標が互いに異なるものを言うものとする。
【００３１】
【発明の実施の形態】
以下、本発明に係る細骨材及び水の計量装置の実施の形態について、添付図面を参照して説明する。なお、従来技術と実質的に同一の部品等については同一の符号を付してその説明を省略する。
【００３２】
図１は、本実施形態に係る細骨材及び水の計量装置を示した概念図である。同図でわかるように、本実施形態に係る細骨材及び水の計量装置１は、計量槽２と、該計量槽内に投入された水、水浸細骨材及び湿潤細骨材の質量を計測する質量計測手段としてのロードセル３とを備え、計量槽２は、図示しない架台に取り付けられたロードセル３にその上端鍔部４を載せて吊持してある。
【００３３】
計量槽２は、計量槽本体５及びその底部開口を水密性を保持した状態にて開閉自在に閉じることが可能な底蓋６からなり、本実施形態ではヒンジ１３を介して一方の縁部で計量槽本体５に回動自在に結合してある。そして、かかる底蓋６を同図矢印で示すように回動させて開くことで、計量が終了した細骨材を下方に落下させ、これを、別途計量されたセメントや粗骨材とともに、図示しない混練ミキサーに投入することができるようになっている。
【００３４】
計量槽２の容積については任意であって、コンクリート配合を行う単位すなわち１バッチに必要な全量としてもよいし、何回かに分けて計量することを前提とした容量でもかまわない。
【００３５】
一方、細骨材及び水の計量装置１は、計量槽本体５の内部空間を水浸細骨材収容スペース７と湿潤細骨材収容スペース８とに分割するとともに、水浸細骨材収容スペース７を同図(b)でよくわかるようにさらに第１の骨材別スペース、第２の骨材別スペース、第３の骨材別スペースである３つの骨材別スペース９ａ，９ｂ，９ｃに分割し、それらの上方に該各骨材別スペース内に収容された水浸細骨材の容積を計測する容積計測手段としての電極式変位センサー１０ａ，１０ｂ，１０ｃを昇降自在に備えてある。
【００３６】
ここで、水浸細骨材収容スペース７及び湿潤細骨材収容スペース８は、計量槽本体５内を仕切板１１で鉛直に仕切ることで形成されており、３つの骨材別スペース９ａ，９ｂ，９ｃは、水浸細骨材収容スペース７内を仕切板１２ａ，１２ｂで鉛直に仕切ることでそれぞれ形成してある。
【００３７】
電極式変位センサー１０ａ，１０ｂ，１０ｃは、これらを昇降させることで下端に突設した電極が骨材別スペース９ａ，９ｂ，９ｃ内に収容された水浸細骨材の水面に触れたときの通電状態の変化を監視し、該水浸細骨材の水位を計測できるようになっている。
【００３８】
本実施形態に係る細骨材及び水の計量装置１においては、まず、計量槽本体５の底部開口を底蓋６で閉じて水密性を保持し、次いで、図２(a)、(b)に示すように計量すべき第１の細骨材２１ａの一部及び水を骨材別スペース９ａに投入して水浸細骨材とする。
【００３９】
この場合、気泡の混入を防止するため、水を先行投入しておくのが望ましい。細骨材２１ａのうち、どの程度の割合を水浸細骨材として計量するかは、精度と効率との兼ね合いで適宜決定すればよい。
【００４０】
すなわち、水浸細骨材収納スペース７を仕切板１２ａ，１２ｂで鉛直方向に仕切ることで骨材別スペース９ａ，９ｂ，９ｃを形成してあるため、各骨材別スペース９ａ，９ｂ，９ｃは、内容積に対し相対的に高さが高くなっており、電極式変位センサー１０ａ，１０ｂ，１０ｃによる水位計測の精度は、骨材別スペース９ａ，９ｂ，９ｃ内の水浸細骨材の水位が高くなるほど高くなる。
【００４１】
次に、骨材別スペース９ａに収容された水浸細骨材２１ａの質量Ｍf1と容積Ｖf1とをロードセル３と電極式変位センサー１０ａとでそれぞれ計測する。
【００４２】
ここで、投入する水については、骨材別スペース９ａに先行投入してその質量をロードセル３で計測するか、投入前に別途計測するかし、いずれにしても水だけの質量ＭwI1を計測しておく。
【００４３】
次に、ρs1を細骨材２１ａの表乾状態における密度、ρwを水の密度として、以下の２式、すなわち、
Ｍs1＋Ｍw1＝Ｍf1            （１）
Ｍs1／ρs1＋Ｍw1／ρw＝Ｖf1   （２）
を解くことによって、細骨材２１ａの表乾状態における質量Ｍs1及び水の質量Ｍw1を求める。
【００４４】
次に、ＭwI1を用いて、次式、
Ｍsw1＝Ｍf1―ＭwI1          （３）
で湿潤状態における細骨材２１ａの質量Ｍsw1を求め、次いで該Ｍsw1を、次式、
（Ｍsw1―Ｍs1）／Ｍs1      （４）
に代入して細骨材２１ａの表面水率を算出する。
【００４５】
次に、上述したと同様の手順で図３(a)、(b)に示すように計量すべき第２の細骨材２１ｂの一部及び水を骨材別スペース９ｂに投入して水浸細骨材とする。
【００４６】
次に、骨材別スペース９ｂに収容された水浸細骨材２１ｂの質量Ｍf2と容積Ｖf2とをロードセル３と電極式変位センサー１０ｂとでそれぞれ計測する。
【００４７】
ここで、質量Ｍf2は、ロードセルによる計測値から質量Ｍf1を差し引けばよい。また、投入する水については、骨材別スペース９ｂに先行投入してその質量をロードセル３で計測するか、投入前に別途計測するかし、いずれにしても水だけの質量ＭwI2を計測しておく。
【００４８】
次に、ρs2を細骨材２１ｂの表乾状態における密度、ρwを水の密度として、以下の２式、すなわち、
Ｍs2＋Ｍw2＝Ｍf2            （１′）
Ｍs2／ρs2＋Ｍw2／ρw＝Ｖf2   （２′）
を解くことによって、細骨材２１ｂの表乾状態における質量Ｍs2及び水の質量Ｍw2を求める。
【００４９】
次に、ＭwI2を用いて、次式、
Ｍsw2＝Ｍf2―ＭwI2          （３′）
で湿潤状態における細骨材２１ｂの質量Ｍsw2を求め、次いで該Ｍsw2を、次式、
（Ｍsw2―Ｍs2）／Ｍs2      （４′）
に代入して細骨材２１ｂの表面水率を算出する。
【００５０】
次に、上述したと同様の手順で図４(a)、(b)に示すように計量すべき第３の細骨材２１ｃの一部及び水を骨材別スペース９ｃに投入して水浸細骨材とする。
【００５１】
次に、骨材別スペース９ｃに収容された水浸細骨材２１ｃの質量Ｍf3と容積Ｖf3とをロードセル３と電極式変位センサー１０ｃとでそれぞれ計測する。
【００５２】
ここで、質量Ｍf3は、ロードセルによる計測値からそれまでの累積値である質量（Ｍf2＋Ｍf1）を差し引けばよい。また、投入する水については、骨材別スペース９ｃに先行投入してその質量をロードセル３で計測するか、投入前に別途計測するかし、いずれにしても水だけの質量ＭwI3を計測しておく。
【００５３】
次に、ρs3を細骨材２１ｃの表乾状態における密度、ρwを水の密度として、以下の２式、すなわち、
Ｍs3＋Ｍw3＝Ｍf3            （１″）
Ｍs3／ρs3＋Ｍw3／ρw＝Ｖf3   （２″）
を解くことによって、細骨材２１ｃの表乾状態における質量Ｍs3及び水の質量Ｍw3を求める。
【００５４】
次に、ＭwI3を用いて、次式、
Ｍsw3＝Ｍf3―ＭwI3          （３″）
で湿潤状態における細骨材２１ｃの質量Ｍsw3を求め、次いで該Ｍsw3を、次式、
（Ｍsw3―Ｍs3）／Ｍs3      （４″）
に代入して細骨材２１ｃの表面水率を算出する。
【００５５】
このようにして細骨材２１ａ，２１ｂ，２１ｃの表面水率が求められたならば、かかる表面水率を用いて水量補正しながら、残りの細骨材２１ａ，２１ｂ，２１ｃを湿潤細骨材収容スペース８に投入して計量する。
【００５６】
すなわち、まず、細骨材２１ａのうち、水浸細骨材として計量しなかった残りの分を図５に示すように湿潤細骨材収容スペース８に投入してその質量を計測し、上述した表面水率を用いて表乾状態における質量と水の質量に分けて計量する。
【００５７】
次に、細骨材２１ｂのうち、水浸細骨材として計量しなかった残りの分を湿潤細骨材収容スペース８に累加投入してその質量を計測し、上述した表面水率を用いて表乾状態における質量と水の質量に分けて計量する。
【００５８】
最後に、細骨材２１ｃのうち、水浸細骨材として計量しなかった残りの分を湿潤細骨材収容スペース８に累加投入してその質量を計測し、上述した表面水率を用いて表乾状態における質量と水の質量に分けて計量する。
【００５９】
計量終了後は、計量すべき複数の細骨材２１ａ，２１ｂ，２１ｃが骨材別スペース９ａ，９ｂ，９ｃには水浸細骨材として個別に、湿潤細骨材収納スペース８には、湿潤状態の細骨材としてまとめて収容されることとなるので、この状態で底蓋を開いて下方に設置した混練ミキサー内に投入し、他のコンクリート材料とともに混練すればよい。
【００６０】
以上説明したように、本実施形態に係る細骨材及び水の計量装置１によれば、細骨材２１ａ，２１ｂ，２１ｃの一部を水浸方式によって個別に計量するとともに、それぞれの水浸計量で得られた細骨材ごとの表面水率を用いて残りの細骨材２１ａ，２１ｂ，２１ｃをそれぞれ水量補正しつつ計量することで、複数の細骨材２１ａ，２１ｂ，２１ｃ及び水の質量を効率よく計測することが可能となる。
【００６１】
したがって、水浸方式用の計量容器と従来通りの計量容器とをそれぞれの細骨材ごとに用意するといった煩雑な事態を未然に回避することが可能となり、設備規模の縮小及びメンテナンスの軽減を図ることが可能となる。
【００６２】
しかも、水浸細骨材収容スペース７を３種類の細骨材２１ａ，２１ｂ，２１ｃが水浸細骨材として投入される骨材別スペース９ａ，９ｂ，９ｃとして分割するようにしたので、各骨材別スペース９ａ，９ｂ，９ｃは、内容積に対して相対的に深くなり、水浸細骨材の水位を電極式変位センサー１０ａ，１０ｂ，１０ｃで計測する際の精度を向上させることが可能となる。
【００６３】
また、本実施形態に係る細骨材及び水の計量装置１によれば、細骨材２１ａ，２１ｂ，２１ｃの表面水は、湿潤状態のばらつきが考慮された状態で水の質量Ｍwi(i=1,2,3)の一部として間接的に算出されるとともに、細骨材２１ａ，２１ｂ，２１ｃの質量は、表乾状態のときの質量Ｍsi(i=1,2,3)として把握される。すなわち、細骨材や水の質量が示方配合と同等の条件で把握されることとなるので、湿潤状態が異なる細骨材、特に、湿潤状態が異なりやすい種類の異なる複数の細骨材を用いても、示方配合通りの水量でコンクリートを製造することが可能となる。
【００６４】
本実施形態では、水浸方式による計量を各細骨材に関して全て終えてから、次に、残りの細骨材を計量するようにしたが、水浸方式による計量及び残りの分の計量を各細骨材ごとに行うようにしてもかまわない。
【００６５】
また、本実施形態では、容積計測手段である電極式変位センサー１０ａ，１０ｂ，１０ｃを骨材別スペース９ａ，９ｂ，９ｃごとに設けるようにしたが、これに代えて単体の電極式変位センサーを水平移動自在に設置し、該電極式変位センサーで骨材別スペース９ａ，９ｂ，９ｃの水位をすべて計測するようにしてもかまわない。
【００６６】
また、本実施形態では、３つの細骨材を計量する場合について説明したが、細骨材の数が三種類に限定されるものではないことは言うまでもない。
【００６７】
【発明の効果】
以上述べたように、本発明に係る細骨材及び水の計量装置によれば、複数の細骨材を水浸方式によって個別に計量するとともに、それぞれの水浸計量で得られた細骨材ごとの表面水率を用いて残りの細骨材をそれぞれ水量補正しつつ計量することで、複数の細骨材及び水の質量を効率よく計測することが可能となる。
【００６８】
しかも、水浸細骨材収容スペースを複数の細骨材が水浸細骨材として投入される骨材別スペースとして分割するようにしたので、各骨材別スペースは、内容積に対して相対的に深くなり、水浸細骨材の水位を電極式変位センサーで計測する際の精度を向上させることが可能となる。
【００６９】
【図面の簡単な説明】
【図１】本実施形態に係る細骨材及び水の計量装置の図であり、(a)は縦断面図、(b)はＡ−Ａ線に沿う水平断面図。
【図２】本実施形態に係る細骨材及び水の計量装置を用いて細骨材の計量を行っている様子を示した図であり、(a)は縦断面図、(b)はＢ−Ｂ線に沿う水平断面図。
【図３】本実施形態に係る細骨材及び水の計量装置を用いて細骨材の計量を行っている様子を示した図であり、(a)は縦断面図、(b)はＣ−Ｃ線に沿う水平断面図。
【図４】本実施形態に係る細骨材及び水の計量装置を用いて細骨材の計量を行っている様子を示した図であり、(a)は縦断面図、(b)はＤ−Ｄ線に沿う水平断面図。
【図５】本実施形態に係る細骨材及び水の計量装置を用いて細骨材の計量を行っている様子を示した縦断面図。
【符号の説明】
１                          細骨材及び水の計量装置
２                          計量槽
３                          ロードセル（質量計測手段）
５                          計量槽本体
６                          底蓋
７                          水浸細骨材収納スペース
８                          湿潤細骨材スペース
９ａ                        骨材別スペース（第１の骨材別スペース）
９ｂ                        骨材別スペース（第２の骨材別スペース）
９ｃ                        骨材別スペース（第３の骨材別スペース）
１０ａ，１０ｂ，１０ｃ      電極式変位センサー（容積計測手段）
【図１】
0004096287.tif 000002
【図２】
0004096287.tif 000003
【図３】
0004096287.tif 000004
【図４】
0004096287.tif 000005
【図５】
0004096287.tif 000006